(57)【要約】  本発明は、銅イオン源、還元剤としてのグリオキシル酸源、及び錯化剤としての少なくとも１種のポリアミノジコハク酸若しくは少なくとも１種のポリアミノモノコハク酸、又は少なくとも１種のポリアミノジコハク酸と少なくとも１種のポリアミノモノコハク酸の混合物を有する無電解銅めっき水溶液に関し、更にこの溶液を用いる無電解銅めっきの方法、及び基材めっきのための前記溶液の使用法に関する。【特許請求の範囲】
【請求項１】
銅イオン源、還元剤としてのグリオキシル酸源、及び、錯化剤としての少なくとも１種のポリアミノジコハク酸若しくは少なくとも１種のポリアミノモノコハク酸、又は少なくとも１種のポリアミノジコハク酸と少なくとも１種のポリアミノモノコハク酸の混合物を有する無電解銅めっき水溶液であって、銅イオンに対する錯化剤のモル比が１．１：１〜５：１の範囲にある、無電解銅めっき水溶液。
【請求項２】
錯化剤に対するグリオキシル酸のモル比が４．６：１より小さい、請求項１に記載の無電解銅めっき水溶液。
【請求項３】
銅イオンに対する錯化剤のモル比が１．５：１〜５：１の範囲にある、請求項１又は２に記載の無電解銅めっき水溶液。
【請求項４】
０．０１ｐｐｍ未満のチオカルボン酸を含有する、請求項１〜３のいずれか一項に記載の無電解銅めっき水溶液。
【請求項５】
錯化剤が少なくとも１種のポリアミノジコハク酸である、請求項１〜４のいずれか一項に記載の無電解銅めっき水溶液。
【請求項６】
錯化剤がエチレンジアミン−Ｎ，Ｎ’−ジコハク酸（ＥＤＤＳ）である、請求項１〜５のいずれか一項に記載の無電解銅めっき水溶液。
【請求項７】
更に１種以上の安定剤を有する、請求項１〜６のいずれか一項に記載の無電解銅めっき水溶液。
【請求項８】
安定剤が、ジピリジル、フェナントロリン、メルカプト−ベンゾチアゾール、チオ尿素やその誘導体、シアン化物、チオシアネート、沃化物、エタノールアミン、メルカプト−ベンゾトリアゾール、Ｎａ２Ｓ２Ｏ３、ポリアクリルアミド、ポリアクリレート、ポリエチレングリコール若しくはポリプロピレングリコールのような重合体、及びそれらの共重合体である、請求項７に記載の無電解銅めっき水溶液。
【請求項９】
水酸化物イオン源を更に有する、請求項１〜８のいずれか一項に記載の無電解銅めっき水溶液。
【請求項１０】
グリオキシル酸のほかに、第２の還元剤を有する、請求項１〜９のいずれか一項に記載の無電解銅めっき水溶液。
【請求項１１】
第２の還元剤が、次亜リン酸、グリコール酸、ギ酸、及びこれら酸の塩類から選択される、請求項１０に記載の無電解銅めっき水溶液。
【請求項１２】
請求項１〜１１のいずれか一項に記載の無電解銅めっき水溶液を基材に接触させることを有する、無電解銅めっき方法。
【請求項１３】
２０〜６０℃の範囲の温度で実行される、請求項１２に記載の方法。
【請求項１４】
プリント回路基板、集積回路基材、ウェハ、立体回路部品、ディスプレイ又はプラスチック部品のめっきのために、請求項１〜１１のいずれか一項に記載の無電解銅めっき水溶液を使用する法。
【請求項１５】
ガラス基材、特にデイゥプレイ用ガラス基材をめっきするために、請求項１〜１１のいずれか一項に記載の無電解銅めっき水溶液を使用する法。
【発明の詳細な説明】
【技術分野】
【０００１】
本発明は、無電解銅めっき溶液、この溶液を用いる無電解銅めっきの方法、及び基材めっきのための前記溶液の使用法に関する。
【背景技術】
【０００２】
無電解めっきは、電子の外部供給の支援なしでの、連続的な金属膜の制御された自己触媒的析出である。析出のため受容性とするため若しくは触媒作用的とするために非金属表面が予備処理され得る。表面のすべての部分若しくは選択された部分が適切に予備処理され得る。無電解銅浴の主たるコンポーネントは、銅塩、錯化剤、還元剤、及び任意成分として、アルカリ性成分や例えば安定剤としての添加剤である。錯化剤は、析出される銅をキレート化して銅が溶液から沈殿すること（即ち、水酸化物等として沈殿すること）を防止するのに用いられる。銅のキレート化によって、銅イオンを金属形態に変える還元剤に対して銅を有効なものとする。
【０００３】
一般的な無電解銅浴では還元剤としてホルムアルデヒドが用いられる。ホルムアルデヒドは、一般的な無電解銅めっきプロセスの最も重要で確立した還元剤である。１９８７年にホルムアルデヒドは米国環境保護局（U.S. Environmental Protection Agency）によってヒト発がん物質の可能性あるものとして分類された。２００４年６月に国際癌研究機構（ＩＡＲＣ）はホルムアルデヒドをヒト発がん物質として分類した。したがって、ホルムアルデヒドのない無電解銅めっき浴は危険防止と職業上の健康条件を満たすべく開発された。
【０００４】
特許文献１は、銅の無電解析出のための組成を開示する。これは、銅イオン、還元剤としてのグリオキシル酸、及びシュウ酸銅錯体よりも強い銅との錯体を形成することができる錯化剤、例えばＥＤＴＡを有して構成されている。
【０００５】
特許文献２は、水溶性銅化合物、グリオキシル酸及びＥＤＴＡ等の錯化剤を有する無電解めっき浴を教示する。
特許文献３は、銅イオン源、還元剤としてのグリオキシル酸又はホルムアルデヒド、及び錯化剤としてのＥＤＴＡ、酒石酸又はアルカノールアミンを有する無電解浴を開示する。
【０００６】
特許文献４は、銅塩と、ホルムアルデヒド、パラホルムアルデヒド、グリオキシル酸、ＮａＢＨ４、ＫＢＨ４、ＮａＨ２ＰＯ２、ヒドラジン、ホルマリン、グリコースのような多糖類及びそれらの混合物の群から選択され得る還元体、並びにエチレンジアミン四酢酸（ＥＤＴＡ）、ヒドロキシエチルエチレンジアミン三酢酸（ＨＥＤＴＡ）、シクロヘキサンジアミン四酢酸、ジエチレントリアミンペンタ酢酸、及びテトラキス（２−ヒドロキシプロピル）エチレンジアミン（以下、ＢＡＳＦ社の商標である「Quadrol」とも称する）から成る群から選択され得る錯化剤を含む無電解銅めっき溶液を開示する。
【０００７】
ＥＤＴＡ、ＨＥＤＴＡ、テトラキス（２−ヒドロキシプロピル）エチレンジアミン及び他の関連錯化剤の欠点は生分解性の欠如である。
銅めっき溶液の性能は一般的に予測できず、その成分、特に錯化剤や還元剤、及びその成分モル比に強く依存する。
【先行技術文献】
【特許文献】
【０００８】
【特許文献１】ＵＳ ４，６１７，２０５
【特許文献２】ＵＳ ７，２２０，２９６
【特許文献３】ＵＳ ２００２／００６４５９２
【特許文献４】ＵＳ ２００８／０２２３２５３
【発明の概要】
【発明が解決しようとする課題】
【０００９】
本発明の目的はホルムアルデヒドのない無電解銅めっき溶液をもたらすことにある。
他の目的は、無電解銅めっき溶液の性能、例えば銅析出率を改善することにある。
【００１０】
本発明の他の目的は、銅に対して生分解性の錯化剤を用いる無電解銅めっき溶液をもたらすことである。
更に他の目的は、ホルムアルデヒドのない銅めっき溶液がホルムアルデヒド無電解銅浴の水準を実現しているに違いないことである。最終製品が例えばＨＤＩ（高密度配線）のＰＣＢ（プリント回路基板）、ＩＣ（集積回路）の基材のような最高仕様の技術において用いられる水平プロセス、垂直プロセスにおける適用に適しているはずである。該溶液はまた、ディスプレイ製造に適しているはずである。
【課題を解決するための手段】
【００１１】
本発明は、
− 銅イオン源と、
− 還元剤としてのグリコキシル酸源と、
− 錯化剤としての、少なくとも１種のポリアミノジコハク酸か、少なくとも１種のポリアミノモノコハク酸か、少なくとも１種のポリアミノジコハク酸と少なくとも１種のポリアミノモノコハク酸の混合物と
を有して構成され、銅イオンに対する錯化剤のモル比が１．１：１〜５：１の範囲である無電解銅めっき溶液を提供する。
【００１２】
上記目的の１つ以上のものは、請求項１に係る無電解銅めっき溶液（以下、溶液と称する）によって、又は従属請求項や明細書に記載された有利な実施形態によって成し遂げられる。
【００１３】
請求項１の溶液はホルムアルデヒドがなく、銅析出率の改善を示す。０．１５〜１．０μｍ／１０分の析出率、０．１５〜１．５μｍ／１０分の析出率、若しくは更に０．１５〜２．０μｍ／１０分の析出率すら達成され得る。
【００１４】
この新しいホルムアルデヒドのない銅浴の利点は、良好な浴性能、浴安定性、良好な被覆率（coverage）、高い析出速度及び低いブリスター傾向である。危険な浴コンポーネントであるホルムアルデヒドは無害の還元剤によって取り換えられる。
【００１５】
銅イオンに対する還元剤たるポリアミノジコハク酸やポリアミノモノコハク酸のモル比によって、以下において、更には実施例において更に説明されるように、銅めっきプロセスにおける水酸化銅の沈殿の抑制、浴安定性、ブリスター形成の抑制等のめっき溶液の有益な特性がもたらされる。
【００１６】
本発明の一つの実施形態において、錯化剤に対するグリオキシル酸のモル比は４．６：１未満である。本発明において、そのようなモル比が、被覆率、バックライト及び表面不活性化（不動態化）のような基材上への銅析出の質に関して有益な影響若しくは効果を有することが示される。錯化剤、特にＥＤＤＳに対するグリオキシル酸の更に有益なモル比は、４．５：１以下、４．２：１以下、４．０：１以下、３．８：１以下、３．６：１以下である。錯化剤、特にＥＤＤＳに対するグリオキシル酸のモル比の好適な下限は、０．４５：１、若しくは０．７：１、１：１若しくは２：１である。それゆえ、錯化剤、特にＥＤＤＳに対するグリオキシル酸のモル比の好適な範囲は、０．４５：１〜４．５：１、０．４５：１〜４．２：１、０．４５：１〜４．０：１、０．４５：１〜３．８：１、若しくは０．４５：１〜３．６：１である。他の好適な範囲は、１：１〜４．５：１、１：１〜４．２：１、１：１〜４．０：１、１：１〜３．８：１、若しくは１：１〜３．６：１である。錯化剤、特にＥＤＤＳに対するグリオキシル酸のモル比の更に他の好適な範囲は、２：１〜４．５：１、２：１〜４．２：１、２：１〜４．０：１、２：１〜３．８：１、若しくは２：１〜３．６：１である。該比は錯化剤のモル量に関し、これに関連して、１種類よりも多くの錯化剤が用いられるならば、それら錯化剤の全体のモル量を意味する。グリオキシル酸のモル濃度は好ましくは、溶液中の銅のモル濃度と少なくとも同じであり、より好ましくは、それ以上である。それゆえ、Ｃｕに対するグリオキシル酸のモル比は好ましくは１：１以上、好ましくは１．５：１以上、より好ましくは２：１以上である。
【００１７】
ポリアミノジコハク酸とポリアミノモノコハク酸は、非常に良好で高い生分解性を常に示す。本発明のめっき溶液には、エチレンジアミン四酢酸（ＥＤＴＡ）、Ｎ’−（２−ヒドロキシル）−エチルエチレンジアミン−Ｎ，Ｎ，Ｎ’−三酢酸（ＨＥＤＴＡ）、及びテトラキス（２−ヒドロキシプロピル）エチレンジアミンがない。
【００１８】
本発明に係る溶液と本発明に係る方法は、好ましくはプリント回路基板、チップ担体及び半導体ウェハの被覆、あるいは他の回路担体や接続素子の被覆に用いられる。溶液は、銅で表面、トレンチ（溝）、ブラインド・ミクロ・バイア（blind micro vias）、スルーホールバイア（貫通穴）、あるいは同様の構造をめっきする特にプリント回路基板やチップ担体に用いられるが、半導体ウェハにも用いられる。
【００１９】
特に本発明の溶液と本発明の方法は、表面上への、トレンチ、ブラインド・ミクロ・バイア、スルーホールバイアあるいはプリント回路基板、チップ担体、ウェハ、他の様々な接続素子における同等の構造への銅の析出のために用いられ得る。本願で用いられる用語「スルーホールバイア」若しくは「貫通穴」はすべての種類のスルーホールバイアを網羅し、シリコンウェハにおける所謂「スルーシリコンバイア」を含む。
【００２０】
溶液に想定される他の適用は、ディスプレイ適用の金属被覆（メタリゼーション）である。これに関して、銅が特にガラス基板上に、特に平坦なガラス表面に析出される。ガラス基板上の湿式無電解銅析出は、これまで用いられていた金属スパッタリング法に比べて有益である。スパッタリング技術に比べて湿式無電解銅析出で達成可能な利益は特に、ガラス基板の内部応力の減少や曲げの減少、装置保守の低減、金属の有効利用、材料廃物の減少である。更に、ガラス基板上、特に比較的少ない金属シードで予備処理されたガラス基板への高い銅析出率が、本発明の溶液で達成される。
【００２１】
本発明の溶液は水溶液である。用語「水溶液」は、溶液における溶媒である優勢な液状媒体が水であることを意味する。水と混和できる他の液体、例えばアルコールや水と混和できる他の極性有機液体も加えることができる。
【００２２】
本発明の溶液は、水溶性の液状媒体、好ましくは水にすべてのコンポーネントを溶かすことによって調製され得る。
溶液は、例えば水溶性の銅塩である銅イオン源を含む。例示であるが限定でなく、銅は硫酸銅、塩化銅、硝酸銅、酢酸銅、メタンスルホン酸銅（（ＣＨ３Ｏ３Ｓ）２Ｃｕ）、水酸化銅あるいはそれらの水和物として添加可能である。
【００２３】
上記した還元剤を用いる無電解銅浴は好ましくは、比較的高いｐＨ、通常１１〜１４か１２．５〜１４、好ましくは１２．５〜１３．５か１２．８〜１３．３である。ｐＨは、水酸化カリウム（ＫＯＨ）、水酸化ナトリウム（ＮａＯＨ）、水酸化リチウム（ＬｉＯＨ）、水酸化アンモニイウム、あるいは水酸化テトラメチルアンモニウム（ＴＭＡＨ）によって通常、調整される。それゆえ、溶液は、例示であるが限定でなく、上に挙げた化合物の１つ以上のような、水酸化イオン源を含み得る。例えば、溶液のアルカリｐＨが望まれ、該ｐＨがまだ他の成分によってアルカリ範囲にないならば、水酸化物源が添加される。
【００２４】
シュウ酸カリウムの可溶性が高いので、水酸化カリウムの使用が特に好適である。シュウ酸アニオンは、還元剤として使用されるグリオキシル酸の酸化によって溶液中で形成される。
グリオキシル酸は銅イオンを元素の銅に還元するための還元剤である。ここで用いられるように、用語「グリオキシル酸」は、非分離グリオキシル酸並びにグリオキシル酸イオンを含む。溶液中に、非分離グリオキシル酸やグリオキシル酸イオンが存在していてもよい。存在するスピーシーズ（species）、酸又は塩類の正確な特質は、溶液のｐＨに依存する。同じ考察が他の弱酸や弱塩基に当て嵌まる。
【００２５】
用語「グリオキシル酸源」はグリオキシル酸や水溶液中でグリオキシル酸に転換可能なすべての化合物を網羅する。水溶液中でアルデヒド含有酸はその水和物と平衡状態にある。好適なグリオキシル酸源は、水系媒体中でグリオキシル酸の水和物に加水分解するジクロル酢酸のようなジハロ酢酸（dihaloacetic acid）である。グリオキシル酸源の選択肢は、加水分解性エステルや他の酸誘導体である重亜硫酸塩付加物（bisulphite adduct）である。重亜硫酸塩付加物はグリオキシル酸と重亜硫酸塩、亜硫酸塩若しくはメタ重亜硫酸塩から作られ得る。
【００２６】
望まれるならば、１種以上の更なる還元剤が、例えば次亜リン酸、グリコール酸、ギ酸、これら酸の塩類が添加されてもよい。しかしながら、本発明の溶液はホルムアルデヒドを含有しない。それゆえ、溶液はホルムアルデヒドフリーである。更なる還元剤は好ましくは、還元剤として作用するが単独還元剤（sole reducing agent）として用いることができない薬剤である（US 7,220,296、第４欄２０〜４３行及び５４〜６２行参照）。この意味で、更なる還元剤は「増強剤」とも称される。
【００２７】
ポリアミノジコハク酸は２個以上の窒素原子を有する化合物であり、２個の窒素がコハク酸（あるいは塩類）の基に結合され、好ましくは２個の窒素原子各々が、それにくっつく１個のコハク酸（あるいは塩類）を有するだけである。ここで用いられるように、用語「コハク酸」はその塩類を含む。該化合物は少なくとも２個の窒素原子を有し、アミンの市場での入手可能性のために好ましくはほぼ１０個未満の窒素元素を有し、なお好ましくはほぼ６個未満、最も好ましくは２個の窒素原子を有する。最も好ましくくっつくコハク酸部分を有さない窒素原子は、水素原子で置換される。より好ましくは、コハク酸の基は末端の窒素原子にあり、最も好ましくは該窒素の各々は水素置換基を有する。末端というのは、化合物に存在する最初か最後の窒素原子が他の置換基とかかわりがないことを意味する。末端の窒素の他の定義は、コハク酸部分がくっつく前の第一級アミン窒素である。末端の窒素は、コハク酸部分がくっついた後に第二級アミン窒素に変質する。１個の窒素上の２つのコハク酸基の立体障害のため、コハク酸基を有する各窒素がそのような基をただ一つだけ有することが好ましい。コハク酸基を有する窒素での残りの結合は好ましくは、水素、又はアルキル基やアルキレン基（直鎖状、分岐状、複数の窒素原子若しくは単一の窒素原子の複数の結合とつながる環式構造を含む環式、好ましくは直鎖状）、又は、エーテル結合若しくはチオエーテル結合を有するそのような基によって占められる（アルキル基やアルキレン基のすべては好ましくは１〜１０個の炭素原子、より好ましくは１〜６個の炭素原子、最も好ましくは１〜３個の炭素原子を有する。最も好ましいのは水素である）。好ましいアルキル基はメチル基、エチル基及びプロピル基である。より好ましくは、複数の窒素原子が、好ましくは２〜１２個の炭素原子、より好ましくは２〜１０個の炭素原子、更に好ましくは２〜８個の炭素原子、最も好ましくは２〜６個の炭素原子のアルキレン基によって、即ち、エチレン、プロピレン、ブチレン、ペンチレン又はヘキシレンによってつなげられる。ポリアミノジコハク酸化合物は好ましくは、少なくとも約１０個の炭素原子を有し、好ましくは最大約５０個、より好ましくは最大約４０個、最も好ましくは最大約３０個の炭素原子を有する。用語「コハク酸」はその酸及び塩類に対して用いられ、塩類には金属カチオン（例えばカリウム、ナトリウム）やアンモニウム塩やアミン塩が含まれる。
【００２８】
本発明の実施に有用なポリアミノジコハク酸は、未置換であり（好ましくは）、あるいは不活性な状態で置換され、即ち、選択された適用においてポリアミノジコハク酸の活動を不適切に妨げない基で置換される。そのような不活性な置換基には、アルキル基（好ましくは１〜６個の炭素原子）；アリールアルキル基やアルキルアリール基を含むアリール基（好ましくは６〜１２個の炭素原子）が含まれ、それらの中でもアルキル基が好ましく、アルキル基の中でもメチル基やエチル基が好ましい。
【００２９】
不活性な置換基は適宜、分子のどの部分にも置かれ、好ましくは炭素原子に、より好ましくはアルキレン基、例えば、窒素原子間のアルキレン基又はカルボン酸基の間のアクキシル基に、最も好ましくは窒素基の間のアルキレン基に置かれる。
【００３０】
好ましいポリアミノジコハク酸には、エチレンジアミン−Ｎ，Ｎ’−ジコハク酸（ＥＤＤＳ）、ジエチレントリアミン−Ｎ，Ｎ”−ジコハク酸、トリエチレンテトラアミン−Ｎ，Ｎ'''−ジコハク酸、１，６ヘキサメチレンジアミンＮ，Ｎ’−ジコハク酸、テトラエチレンペンタミン−Ｎ，Ｎ””−ジコハク酸、２−ヒドロキシプロピレン−１，３−ジアミン−Ｎ，Ｎ’−ジコハク酸、１，２プロピレンジアミン−Ｎ，Ｎ’−ジコハク酸、１，３−プロピレンジアミン−Ｎ，Ｎ”−ジコハク酸、シス−シクロヘキサンジアミン−Ｎ，Ｎ’−ジコハク酸、トランス−シクロヘキサンジアミン−Ｎ，Ｎ’−ジコハク酸、及びエチレンビス（オキシエチレンニトリロ）−Ｎ，Ｎ’−ジコハク酸が含まれる。好ましいポリアミンジコハク酸はエチレンジアミン−Ｎ，Ｎ’−ジコハク酸である。
【００３１】
そのようなポリアミンジコハク酸は、出典指示することによってその全体が本明細書に組み込まれる例えば米国特許第３１５８６３５号明細書（Kezerian等）に開示された方法によって、調製可能である。この先行文献は、無水マレイン酸（又はエステル若しくは塩類）を、アルカリ性条件下で所望のポリアミンジコハク酸に対応するポリアミンと反応することを開示する。反応は、多数の光学異性体を生じ、例えばエチレンジアミンの無水マレイン酸との反応は、エチレンジアミンジコハク酸に２個の非対称な炭素原子があるので、３種の光学異性体［Ｒ，Ｒ］、［Ｓ，Ｓ］及び［Ｓ，Ｒ］エチレンジアミンジコハク酸（ＥＤＤＳ）の混合物を生じる。これら混合物は、所望の異性体を得るために、混合物として用いられるか、従来技術の範囲内における手段によって二者択一的に分離されて用いられる。二者択一的に［Ｓ，Ｓ］異性体は、NealとRose、「エチレンジアミンジコハク酸の立体特異的な配位子とそれらの錯体（Stereospecific Ligands and Their Complexes of Ethylenediaminedisuccinic Acid）」、無機化学、Ｖ７（１９６８年）、２４０５〜２４１２頁に記載されたように、Ｌ−アスパラギン酸のような酸と１，２−ジブロモエタンのような化合物との反応によって調製される。
【００３２】
ポリアミノモノコハク酸は、夫々コハク酸（若しくは塩類）部分がくっついた少なくとも２個の窒素原子を有する化合物である。好ましくは、該化合物は、少なくとも２個の窒素原子を有し、アミンの市場での入手可能性のために好ましくはほぼ１０個未満の窒素元素を、なお好ましくはほぼ６個未満、最も好ましくは２個の窒素原子を有する。コハク酸部分がくっついていない残りの窒素原子は、好ましくは水素原子で置換される。コハク酸部分がいずれのアミンにもくっつき得るが、好ましくはコハク酸基が末端の窒素原子にくっつく。「末端」というのは、他の置換基に関係なく、化合物中の最初のアミン又は最後のアミンを意味する。末端の窒素の他の定義は、コハク酸部分がくっつく前の一級アミン窒素である。末端の窒素は、コハク酸部分がくっついた後に、二級アミン窒素に変質する。コハク酸基を有する窒素上の残りの結合は好ましくは、水素、又はアルキル基やアルキレン基（直鎖状、分岐状、複数の窒素原子若しくは単一の窒素原子の複数の結合とつながる環式構造を含む環式、好ましくは直鎖状）、又は、エーテル結合若しくはチオエーテル結合を有するそのような基によって占められる（アルキル基やアルキレン基のすべては好ましくは１〜１０個の炭素原子、より好ましくは１〜６個の炭素原子、最も好ましくは１〜３個の炭素原子を有する。最も好ましいのは水素である）。好ましいアルキル基はメチル基、エチル基及びプロピル基である。一般的に、複数の窒素原子が、夫々２〜１２個の炭素原子、より好ましくは２〜１０個の炭素原子、より好ましくは２〜８個の炭素原子、最も好ましくは２〜６個の炭素原子のアルキレン基によって、即ち、エチレン、プロピレン、ブチレン、ペンチレン又はヘキシレンによってつなげられる。ポリアミノモノコハク酸化合物は好ましくは、少なくとも約６個の炭素原子を有し、好ましくは最大約５０個、より好ましくは最大約４０個、最も好ましくは最大約３０個の炭素原子を有する。本発明の実施に有用なポリアミノモノコハク酸は、未置換であり（好ましくは）、あるいはポリアミノジコハク酸化合物に対して既述したように不活性な状態で置換される。
【００３３】
好ましいポリアミノモノコハク酸には、エチレンジアミンモノコハク酸、ジエチレントリアミンモノコハク酸、トリエチレンテトラアミンモノコハク酸、１，６−ヘキサ含まれる。
メチレンジアミンモノコハク酸、テトラエチレンペンタミンモノコハク酸、２ヒドロキシプロピレン−１，３−ジアミンモノコハク酸、１，２−プロピレンジアミンモノコハク酸、１，３−プロピレンジアミンモノコハク酸、シスシクロヘキサンジアミンモノコハク酸、トランスシクロヘキサンジアミンモノコハク酸、及びエチレンビス（オキシエチレンニトリロ）モノコハク酸が含まれる。好ましいポリアミノモノコハク酸はエチレンジアミンモノコハク酸である。
【００３４】
そのようなポリアミノモノコハク酸は、出典指示することによってその開示が本明細書に組み込まれる例えば米国特許第２７６１８７４号明細書（Bersworth等）の方法によって、及び特開昭５７−１１６０３１号公報に開示されるような方法によって、調製可能である。該して、Bersworth等の先行文献は、Ｎ−アルキル置換アスパラギン酸のアミノ誘導体を生じるために、穏やかな条件下でのマレイン酸エステルとの穏やかな条件下でのアルキレンジアミンやジアルキレントリアミンの反応（アルコール中）を開示する。反応は、ＲやＳの異性体の混合物を生じる。
【００３５】
一つの実施形態において、溶液がポリアミノジコハク酸とポリアミノモノコハク酸の混合物を含有する場合、ポリアミノジコハク酸とポリアミノモノコハク酸のポリアミノ置換基が同じであることが好ましい。それゆえ、一例として、ポリアミノジコハク酸がエチレンジアミン−Ｎ，Ｎ’−ジコハク酸であるならば、ポリアミンモノコハク酸はエチレンジアミンモノコハク酸である。
【００３６】
好適な実施形態において、エチレンジアミン−Ｎ，Ｎ’−ジコハク酸（ＥＤＤＳ）が錯化剤として用いられる。ＥＤＤＳは、その高い生分解性ゆえに好適な錯化剤である。酒石酸塩のような生分解性の錯化剤を備えた他の無電解銅浴は通例、有毒な共同金属（co-metal）ニッケルを用いる。本発明において有毒な共同金属を回避できることが分かった。それゆえ、本発明の溶液には有毒な共同金属がない。本発明の溶液には好ましくはニッケルがない。
【００３７】
本発明では、グリオキシル酸とＥＤＤＳを有する本発明の溶液において銅の析出速度が著しく改善されたことが分かった。これは予期せぬ結果である。なぜならば、ホルムアルデヒドを用いる比較例において、ホルムアルデヒド・ＥＤＤＳの組み合わせをホルムアルデヒド・ＥＤＴＡと比べると、銅の析出が改善されないか、僅かな程度の改善にとどまるだけだからである。
【００３８】
用語「ＥＤＤＳ」には、ラセミのＥＤＤＳや（Ｓ，Ｓ）−ＥＤＤＳのようなその光学活性な異性体、その塩類や誘導体すべてが含まれる。好ましくは、該用語は（Ｓ，Ｓ）−ＥＤＤＳかその塩類を意味する。ＥＤＤＳは好ましくはＰＣＴ／ＧＢ９４／０２３９７のプロセスによって調製されてもよい。溶液中に、溶液のｐＨに応じて、エチレンジアミンジコハク酸やエチレンジアミンジコハク酸イオンが存在し得る。
【００３９】
一つの実施形態における本発明の溶液は、銅イオン、好ましくはＥＤＤＳである錯化剤、及びグリオキシル酸を以下の濃度で含む：
Ｃｕイオン：    １〜５ｇ／リットル、０．０１６〜０．０７９モル／リットルに相当
錯化剤：        ５〜５０ｇ／リットル、０．０３４〜０．１７１モル／リットルに相当
グリオキシル酸：２〜２０ｇ／リットル、０．０２７〜０．２７０モル／リットルに相当
【００４０】
本発明の溶液は、より好ましくは、銅イオン、好ましくはＥＤＤＳである錯化剤、及びグリオキシル酸を以下の濃度で含む：
Ｃｕイオン：    ２〜３ｇ／リットル、０．０３１〜０．０４７モル／リットルに相当
錯化剤：        ２０〜４０ｇ／リットル、０．０６８〜０．１３７モル／リットルに相当
グリオキシル酸：２〜２０ｇ／リットル、０．０２７〜０．２７０モル／リットルに相当
【００４１】
本発明において、銅イオンに対する錯化剤のモル比（これに関して錯化剤の全量を、即ち、複数の錯化剤を用いる場合に全ての錯化剤の全モルを意味する）は、１．１：１〜５：１の範囲であり、より好ましくは１．５：１〜５：１の範囲である。錯化剤、特にＥＤＤＳが銅に関してモル過剰で用いられる場合に本発明の溶液がより良い成果を有することが示された。本発明において、グリオキシル酸が還元剤として用いられる場合、少なくとも１．１：１の銅に対する錯化剤、特にＥＤＤＳのモル比が銅イオンを錯化するのに必要であることが示される。１．１：１未満のモル比では、水酸化銅が沈殿し、銅めっきが不可能となる。他方、５：１を超えるモル比では、浴が不安定となり、銅めっきプロセスにおいて基材の表面上にブリスターが多く形成されることになる。
【００４２】
更なる実施形態において、銅イオンに対する錯化剤のモル比（これに関して錯化剤の全量を意味する）は、２：１〜５：１の範囲であり、より好ましくは３：１〜５：１の範囲である。析出中に銅浴が撹拌され、好ましくは空気で撹拌され、グリオキシル酸のほかに更なる還元剤（増強剤とも称される）が用いられ、この更なる還元剤が好ましくはグリコール酸、次亜リン酸及びギ酸から選択され、最も好ましくはグリコール酸である場合、この実施形態が特に有利である。
【００４３】
本発明の溶液は、例えば安定剤、界面活性剤、速度制御添加剤、細粒化添加剤のような添加剤、ｐＨ緩衝剤、ｐＨ調整剤、増強剤のような更なる成分を有してもよい（それは必須的ではない）。そのような更なる成分は例えば次のような文献に記載され、これらは出典指示することによってその全体が本明細書に組み込まれる：
米国特許第４６１７２０５号明細書（特に第６欄１７行〜第７欄２５行の開示）
米国特許第７２２０２９６号明細書（特に第４欄６３行〜第６欄２６行の開示）
米国第２００８／０２２３２５３号特許公開公報（特に００３３，００３８段落参照）
【００４４】
安定剤は、バルク溶液における不必要な沈着（outplating）に対して無電解めっき溶液を安定化する化合物である。用語「沈着（outplating）」は、不特定の、及び／又は制御されていない析出を意味する。銅(II)の還元は、所望の基材表面でのみ生じ、浴全体中で不特定に生じるべきでない。安定化の機能は例えば触媒毒として作用する物質（例えば硫黄や他のカルコゲン化物を含有する化合物）によって、又は第一銅錯化剤を形成し、したがって酸化第一銅の形成を抑制する化合物によって果たされる。
【００４５】
好適な安定剤は、限定されるわけではないが、ジピリジル（２，２’−ジピリジル、４，４’ジピリジル）、フェナントロリン、メルカプト−ベンゾチアゾール、チオ尿素やジエチルチオ尿素のようなその誘導体、ＮａＣＮ，ＫＣＮ，Ｋ４［Ｆｅ（ＣＮ）６］のようなシアン化物、チオシアネート、沃化物、エタノールアミン、メルカプト−ベンゾトリアゾール、Ｎａ２Ｓ２Ｏ３、ポリアクリルアミド、ポリアクリレート、ポリエチレングリコール若しくはポリプロピレングリコールのような重合体、及びそれらの共重合体であり、ここで、２，２’−ジピリジル（ＤＰと略称する）、ジエチルチオ尿素、Ｋ４［Ｆｅ（ＣＮ）６］、ＮａＣＮ及びメルカプト−ベンゾチアゾールが特に好適である。
【００４６】
一つの実施形態において、安定剤は、主に環境的な理由や労働衛生的な理由のためにシアン化物のない安定剤から選択される。それゆえ、本発明の溶液にはシアン化物がないのが好適である。これに関連して、２，２’−ジピリジルが好適な安定剤である。ジピリジルは１〜１０ｍｇ／リットルの量で加えられるのが好適である。
【００４７】
ヨーロッパ出願ＥＰ １８７６２６２は、必須の成分として１種以上のチオカルボン酸を含有する無電解銅浴を開示する。ＥＰ １８７６２６２に記載されたチオ化合物には、式ＨＳ−（ＣＸ１）ｒ−（ＣＨＸ２）ｓ−ＣＯＯＨの化合物が含まれ、Ｘ１は−Ｈか−ＣＯＯＨで、Ｘ２は−Ｈか−ＳＨで、ｒとｓは正の整数で、ｒは０〜２か０か１であり、ｓは１か２である。ＥＰ １８７６２６２に記載されたチオ化合物の具体例はチオグリコール酸、チオプロピオン酸、チオリンゴ酸及びジチオジコハク酸である。ＥＰ １８７６２６２によれば、そのようなチオカルボン酸はグリオキシル酸やその塩類と相溶性であり、酸化銅の形成を防ぐことによって無電解銅組成を安定化させる。ＥＰ １８７６２６２によれば、チオ化合物の必要最小量は０．０１ｐｐｍである。本発明において、ＥＰ １８７６２６２に包括的にかつ具体的に記載されるようにチオカルボン酸化合物が回避されるか少なくともＥＰ １８７６２６２に記載された限界を下回る場合に無電解銅浴の性能がより良いことが示される。ＥＰ １８７６２６２に包括的にかつ具体的に記載されるようにチオカルボン酸の痕跡量（trace amounts）が０．０１ｐｐｍ未満で、存在し得る。しかしながら、本発明の溶液にチオカルボン酸が加えられないこと、即ち、ＥＰ １８７６２６２に包括的にかつ具体的に記載されるように浴にチオカルボン酸が含まれないことが好ましい。
【００４８】
別のアスペクトにおいて、本発明は、無電解銅めっきのためのプロセスに関し、該プロセスは上記のように基材を無電解銅めっき溶液に接触させることを有する。
例えば基材を本発明の溶液中に漬けたり、浸したりしてもよい。該プロセスにおいて、基材の全表面、あるいは選択された部分のみが銅でめっきされる。
【００４９】
使用中、溶液を撹拌することが好ましい。特にワーク撹拌（work-agitation）及び／又は溶液撹拌が用いられ得る。撹拌の好ましい種類は、溶液の空気撹拌である。空気撹拌は空気を使用している溶液に通して泡立たせることによって達成することができる。
【００５０】
プロセスは、必要な厚みの析出物を生じるのに十分な時間の間実行されるが、それは個別の適用に依存することになる。
予想される本発明の一つの適用は、プリント回路基板の準備に特に適する。本発明のプロセスに係る銅の無電解析出は、プリント回路基板における穴、表面、溝（trenches）、ブラインドマイクロビア（blind micro vias）の通しめっき（through-plating）のために特に利用可能である。本発明を用いることによって、両面基板（double sided boards）若しくは多層基板（multilayer boards）がリジッドのものでもフレキシブルのものでもめっきされ得る。
【００５１】
本発明のプロセスは、０．１〜２５μｍの範囲、好ましくは０．１〜２５μｍの範囲の厚みを有する無電解銅析出をもたらすのに有用である。
プリント回路基板製造に広く用いられている基材は、最も多くの場合、エポキシ樹脂若しくはエポキシガラス複合物である。しかしながら、他の基材、特にフェノール樹脂、四フッ化エチレン樹脂（ＰＴＦＥ）、ポリイミド、ポリフェニレンオキサイド、ビスマレイミドトリアジン樹脂（ＢＴ樹脂）、シアン酸エステル及びポリスルホンが使用可能である。
【００５２】
プリント回路基板におけるプロセスの適用とは別に、アクリロニトリルブタジエンスチレン（ＡＢＳ）やポリカーボネートのようなプラスチック、セラミック及びガラスを含む非
導電性基材をめっきするのに一般に有用であることが見出される。
【００５３】
本発明のプロセスの一つの実施形態において、２０〜６０℃、好ましくは２０〜５５℃、より好ましくは２０〜５０℃、更により好ましくは２０〜４５℃、最も好ましくは２０〜４０℃の温度範囲でプロセスが実行される。従来技術のホルムアルデヒドベースの溶液では良好なめっき性能のためには、特に十分な銅析出率のためにはより高い温度が必要であるので、この実施形態は非常に有益である。
【００５４】
基材、即ち、銅でめっきされるべき基材の表面、特に非金属表面は、（例えば米国特許第４６１７２０５号公報第８欄に記載されたような）従来技術の範囲内の手段によって前処理され、銅析出に対してより受容的若しくは自触媒作用的になるようにしてもよい。表面全体若しくは表面上の選択された部分が前処理され得る。しかしながら、前処理は全ての場合に必要ではなく、基材やその表面の種類に依る。前処理の範囲内で、基材への無電解銅の析出前に、該基材に受容性あるいは感応性を与えることが可能である。これは、基材の表面上に（貴金属、例えばパラジウムのような）触媒金属の吸着によって達成することができる。
【００５５】
前処理プロセスは、基材、所望の適用及び銅表面の所望の特性のようなパラメータに強く依存する。
特にプリント回路基板ラミネートや他の適切な基材のための例示的であって限定的ではない前処理プロセスは次のステップを有し得る
ａ）貴金属、好ましくはパラジウムのようなコロイド状若しくはイオン性の触媒金属を含有する活性剤溶液（activator solution）に基材を接触させて、基材表面に触媒作用を引き起こすようにし、任意に、特に活性剤がイオン性の触媒金属を含有する場合に
ｂ）基材を還元剤に接触させて、イオン性の活性剤の金属イオンが還元されて元素の金属になり、あるいは活性剤がコロイド状の触媒金属を含有する場合に
ｃ）基材を促進剤（accelerator）に接触させて、コロイド、例えば保護コロイドの成分を触媒金属から除去する。
【００５６】
好ましくは上記ステップａ）の前に、如何なる組み合わせにおいても任意に実行可能である更なるステップは、
ｉ吸着を増すために基材をクリーニングしコンディショニングすること。クリーナーで有機物や他の残留物が除去される。クリーナーはまた、活性化ステップのために表面を調製する、即ち、触媒の吸着を高めてより均一に活性化された表面とする追加物質（コンディショナー）を含み得る。
ii基材をエッチングして銅の表面から、特に穴における内側層から酸化物を除去すること。これは、過硫酸塩若しくは過硫酸塩ベースのエッチング系によってなされ得る。
iii基材を塩酸溶液や硫酸溶液のようなプレディップ溶液と接触させること。プレディップ溶液中には任意に塩化ナトリムのようなアルカリ金属塩が含まれる。プレディップは持ち込み（drag-in）やコンタミネーション（contaminations）から活性剤を保護するのに供せられる。
【００５７】
別の種類の前処理プロセスにおいて、過マンガン酸塩エッチングステップが用いられる。過マンガン酸塩エッチングステップを用いる所謂デスミア（Desmear）プロセスが、付け加えられた例において記載されている。デスミアプロセスは上記したステップと組み合わされてもよい。特に、デスミアプロセスは、上記した前処理プロセスのステップａ）の前に、又は上述のステップｉ）〜iii）の１つ以上が実行される場合にステップｉ）〜iii）の前に、実行され得る。デスミアプロセスはまたステップｉ）とii）の代わりに実行されてもよい。
【００５８】
ディスプレイ適用のための金属化（metallization）において、及びガラス基材の金属化において特に適切である前処理プロセスにおいて、表面が単にプレディップ溶液や活性剤溶液と接触され、その後に本発明の溶液と接触される。プレディップステップ前のクリーニング溶液や密着増強剤との接触は、先だって実行され得る任意のステップである。
【００５９】
ガラス基材のためにしばしば用いられるなお別のプロセスが銅めっきの前に次のステップで実行されてもよい：めっきされるガラス表面がシード（seeds）として金属粒子を示す。金属粒子は、スパッタリング技術によって表面にもたらされることができる。代表的なシードは銅、チタン、モリブデン、ジルコニウム、アルミニウム、クロム、タングステン、ニオブ、タンタル、又はそれらの混合物又はそれらの合金から構成された粒子である。他のシードは金属酸化物、又は例えばインジウム錫酸化物のような混合された金属酸化物である。このプロセスはまた、例えばポリエチレンテレフタレート製基材のようなプラスチック基材のために使用可能である。
【００６０】
前記前処理されたガラス表面が、貴金属、好ましくはパラジムのようなイオン性の触媒金属を含有する活性剤溶液と接触させられ、該表面は触媒作用を引き起こす。イオン性の触媒金属はシード金属によって表面上に還元される。このプロセスにおいて、更なる還元剤の追加が省略されてもよい。このプロセスは特にディスプレイ適用のためのガラス基材の銅めっきに用いられる。
【００６１】
代表的な前処理プロセス、又はその個々のステップは、必要と認められたならば、代替的な前処理プロセスと組み合わされてもよい。
更なるアスペクトにおいて、本発明は、プリント回路基板、ウェハー、集積回路基材、ＭＩＤ（立体回路部品／成形回路部品）コンポーネント、液晶ディスプレイ、ＴＦＴディスプレイ、プラズマディスプレイ、エレクトロルミネッセントディスプレイ（ＥＬＤ）及びエレクトロクロミックディスプレイ（ＥＣＤ）のようなディスプレイ、特に電子デバイスやＴＶ用のディスプレイのようなディスプレイ、ディスプレイコンポーネント、Ｘ線画像形成装置のようなフラットセンサ、機能目的若しくは装飾目的のためのプラスチック部品のようなプラスチック部品のめっきのための、上記したような無電解銅めっき溶液の使用に関する。
【００６２】
本発明を、以下の例によって更に詳細に説明する。これらの例は本発明を説明するために述べられるが、本発明を限定するように解釈されるべきではない。
【図面の簡単な説明】
【００６３】
【図１】表面をクリーニングするためのデスミア多段プロセスのステップを示す。
【図２】活性化のための貫通穴めっきプロセスのステップを示す。
【図３】Ｄ１〜Ｄ１０の結果を示すバックライト測定のための基準サンプルを示す。
【図４】異なる錯化剤を備えた浴を用いた、ガラス基材での銅厚みを示す。
【発明を実施するための形態】
【００６４】
方法
バックライト方法：
スルーホールへの無電解銅めっきの適用範囲（有効範囲、被度、カバレッジ）は、工業標準バックライトテスト（Backlight Test）を用いて評価可能である。このテストでは、強い光源上で眺める場合に、検出されるべき不完全な適用範囲のエリアを輝くスポットとするために無電解めっきされたクーポンを区分けする（US 2008/0038450 A1）。銅析出の品質は、在来の光学顕微鏡で観察される光量によって決定される。
【００６５】
バックライト測定の結果は、Ｄ１からＤ１０のスケールで与えられ、Ｄ１は最悪の結果を、Ｄ１０は最良の結果を意味する。Ｄ１からＤ１０の結果を示す基準例が図３に示されている。
【００６６】
１．例
浴組成
【表１】
2014528517.tif 000002
操作温度：３８〜５０℃
析出率：〜０．６μｍ／１０分
【００６７】
作業指示
この例において、テストサンプルが、穴壁表面と内層銅表面をクリーニングする共通のデスミアプロセスにて処理される。更に、樹脂表面が良好な銅付着を達成するために粗化される。
【００６８】
デスミアプロセスは多段式プロセスであり、そのステップは図１に示される。
膨潤剤は有機溶剤の混合物から作られる。このステップの間、ドリルスミア（drill smear）や他の不純物が取り除かれる。６０〜８０℃の高温が膨潤表面をもたらす膨潤剤の浸透を促進する。したがって、その後に適用される過マンガン酸塩溶液の強いアタックが可能である。その後、還元溶液（反応コンディショナー）が、過マンガン酸塩ステップの間に生じる二酸化マンガンを表面から取り除く。
【００６９】
ＰＴＨ（めっきスルーホール）プロセスにおいて、非伝導材料が銅析出のために準備される。ＰＴＨプロセスの活性化（アクティブ化）ステップが図２に示される。
クリーナーが有機物を取り除いて表面を次の活性化プロセスのためにコンディショニングするために用いられる。
【００７０】
エッチクリーナー（Etch Cleaner）が穴の銅内層の表面から酸化物を取り除く。エッチクリーナーとして用いられる物質は、硫酸と過酸化水との混合物、ペルオキソジ硫酸塩、ペルオキソモノ硫酸塩から選択される。エッチクリーニング溶液は、エッチング成分に加えて、添加剤及び／又は安定剤も含有することができる。
【００７１】
パラジウムでのパネル及び穴表面の活性化は、表面に活性作用を引き起こす貴金属、好ましくはパラジウムのようなコロイド状若しくはイオン性の触媒金属を含有する活性剤において実行される。一つの可能性ある構成において、活性剤は有機配位子によって錯化されたパラジウムイオンを含有する。前に付けられたプレディップは持ち込みやコンタミネーションから活性剤を保護しなければならない。
【００７２】
活性化プロセスの最後のステップは還元剤である。そこでパラジウムイオンが高い触媒活性を備えた元素のパラジウムに還元される。還元剤ステップの後、本発明の溶液での無電解銅析出が実行される。還元剤は活性剤としてのイオン性金属化合物との組み合わせにおいて使用される。次亜リン酸塩、ボラネート（boranates）、アミノボランのような還元剤を用いる。
【００７３】
無電解銅析出のために、浴構成（bath make up）は表１に略述された指示における浴成分を適量の水に加えることによってなされた。空気攪拌が用いられた。操作温度は３８〜５０℃で変更された。析出時間も必要な銅の厚みを達成するために１０〜６０分に設定された。
【００７４】
浴特性
析出速度（FR4材料、例えばMatsushita MC 100 EXで測定された）：〜０．６μｍ／１０分
ブリスタリング（Blistering）傾向（テストされた材料：Ajinomoto製ABF GX-92）：低いか無し
適用範囲（FR4とGX-92の両方）：良好
色（FR4とGX-92の両方）：サーモンピンク
バックライトテストはスルーホールを備え銅被覆されたＦＲ４でテストされる。
【００７５】
めっき例
テストパネルにデスミアプロセス（以下の表）が実施される。
【００７６】
【表２】
2014528517.tif 000003
【００７７】
イオン性の活性剤系に基づく活性化プロセス：
【表３】
2014528517.tif 000004
【００７８】
銅浴に対する構成例が下の表に記載されている。
【表４】
2014528517.tif 000005
操作温度：３８℃
析出率：０．６μｍ／１０分
ブリスタリング傾向：無し
適用範囲：良好
バックライト：Ｄ８
色：サーモンピンク
【００７９】
２．比較例：ＨＥＤＴＡでのグリオキシル酸又は幾つかの生物分解性の錯化剤でのグリオキシル酸
【００８０】
比較例２．１：ＨＥＤＴＡ（N’-(2-ヒドロキシエチル)-エチレンジアミン-N, N, N’-トリ酢酸）
【表５】
2014528517.tif 000006
操作温度：４５℃
析出率：０．５μｍ／１０分
バックライト：Ｄ７
浴安定性：良好
適用範囲：良好
色：サーモンピンク
欠点：非生物分解性の錯化剤
【００８１】
比較例２．２：生物分解性のソルビット
【表６】
2014528517.tif 000007
操作温度：６０℃
析出率：０．３μｍ／１０分
バックライト：Ｄ８
浴安定性：低い
適用範囲：良好
色：サーモンピンク
欠点：低い析出率
【００８２】
比較例２．３：生物分解性のＫ−Ｎａ−酒石酸
【表７】
2014528517.tif 000008
操作温度：３８℃
析出率：０．３μｍ／１０分
バックライト：Ｄ８〜Ｄ９
浴安定性：低い
ブリスタリング傾向：低い
適用範囲：良好
色：サーモンピンク
欠点：高い錯化剤濃度を要し、低い析出率
【００８３】
比較例２．４：生物分解性のグルコン酸
【表８】
2014528517.tif 000009
操作温度：５０℃
析出率：０．４μｍ／１０分
バックライト：Ｄ４〜Ｄ５
浴安定性：非常に低い
適用範囲：乏しい
色：サーモンピンク、僅かに暗い
欠点：乏しい銅析出と非常に低い浴活性
【００８４】
要約：
グリオキシル酸が還元剤と使用された場合、酒石酸塩のような通常の生物分解性の錯化剤は浴の必要条件をもはや満たすことができなかった。グルオキシル酸と共に上でテストされた比較できる生物分解性の錯化剤は低い析出率を示し、及び／又は高い錯化剤濃度が必要であった。テストされた更なる生物分解性の錯化剤は銅析出をまったく示さないか、適用範囲、析出速度及びブリスタリング傾向に関して乏しい結果を示した。反対に、（Ｓ，Ｓ）−エチレンジアミン−Ｎ，Ｎ’−コハク酸（(S,S)-EDDS）は生物分解性であり、めっき工業の必要条件を満たした。ＥＤＤＳを含有する本発明の溶液は、その良好な浴性能（bath performance）、良好な適用範囲（coverage）、高い析出速度及び低いブリスタリング傾向によって特徴付けられた。ＥＤＤＳの強い錯形成性特性のために、本発明の銅浴の安定性は他の生物分解性の錯化剤を用いる場合よりも遥かに良好である。
【００８５】
３．例：異なる還元剤での比較ＥＤＤＳ対ＥＤＴＡ
３．１還元剤としてグリオキシル酸での例
３．１．１浴組成１：グリオキシル酸／ＥＤＤＳでの本発明の溶液
【表９】
2014528517.tif 000010
操作温度：３８℃
析出率：０．８μｍ／１０分
バックライト：Ｄ６
浴安定性：良好
適用範囲：良好
色：サーモンピンク
ブリスタリング：無し
【００８６】
３．１．２浴組成２：グリオキシル酸／ＥＤＴＡでの比較例
【表１０】
2014528517.tif 000011
操作温度：３８℃
析出率：０．４μｍ／１０分
バックライト：Ｄ４
浴安定性：良好
適用範囲：乏しい、表面不活性化（passivation）が観察できる
色：サーモンピンク、僅かに暗い
ブリスタリング：無し
【００８７】
結果：
例３．１．１を例３．１．２と比較すると、ＥＤＤＳを含有する銅めっき浴は、同じめっき条件での銅析出率に関して、ＥＤＴＡを含有する浴の２倍の速さであった。更に、より良好な適用範囲がＥＤＤで達成された。
【００８８】
３．２還元剤としてホルムアルデヒドを備えた比較例
３．２．１浴組成３：ホルムアルデヒド／ＥＤＤＳでの比較例
【表１１】
2014528517.tif 000012
操作温度：３８℃
析出率：１．１μｍ／１０分
バックライト：Ｄ７
浴安定性：良好
適用範囲：良好
色：サーモンピンク
ブリスタリング：無し
【００８９】
３．２．２浴組成４：ホルムアルデヒド／ＥＤＴＡでの比較例
【表１２】
2014528517.tif 000013
操作温度：３８℃
析出率：０．９μｍ／１０分
バックライト：Ｄ６
浴安定性：低い
適用範囲：乏しい、僅かに表面不活性化（passivation）
色：サーモンピンク、僅かに暗い
ブリスタリング：有り
【００９０】
結果：
ＥＤＤＳ／ホルムアルデヒドを備えた浴はＥＤＴＡ／ホルムアルデヒドを備えた浴よりも僅かに高い析出率を示す。しかしながら、析出率の増加は、ＥＤＴＡがＥＤＤＳによって置き換えられた場合、グリオキシル酸を備えるよりもかなり低かった（例３．１．１と例３．１．２を参照）。それゆえ、ホルムアルデヒドを備えた浴において、ＥＤＤＳはＥＤＴＡに匹敵するか、僅かに良好である。しかしながら、還元体としてのグリオキシル酸を伴って、ＥＤＤＳはＥＤＴＡよりもかなり良好な結果を示し（約１００％の析出率の増加）、このことは従来技術の観点で予知することができなかった。
【００９１】
４．例：錯化剤ＥＤＤＳと銅の異なる濃度での実験
【表１３】
2014528517.tif 000014
【００９２】
浴構成
銅                            ３．０ｇ／リットル
錯化剤：ＥＤＤＳ              １２〜１０１ｇ／リットル
アルカリ：ＫＯＨ              ７．２ｇ／リットル
安定剤：２，２’−ジピリジル  ０．００４ｇ／リットル
還元剤：グリオキシル酸        ８ｇ／リットル
操作温度：３６℃
【００９３】
【表１４】
2014528517.tif 000015
析出率：０．６μｍ／１０分
【００９４】
１．１：１のモル比ＥＤＤＳ：銅は少なくともアルカリ溶液中で銅イオンを錯化するのに必要である。１．１：１より低いモル比によって水酸化銅の沈殿が生じる。それゆえ、銅めっきが可能でない。
【００９５】
５：１を超えるモル比によって、浴が不安定となり、ＰＣＢ材料上で高いブリスター傾向が現れる。析出色は暗いサーモンピンクであり、バックライトはＤ７の要求値を下回る。
浴６（６：１のモル比ＥＤＤＳ：銅）での無電解銅めっき後にビーカーに無制御の銅析出が見出される。浴安定性は不十分である。
【００９６】
５．例：ＥＤＤＳに対するグリオキシル酸の異なるモル比でのめっき溶液
無電解銅浴でのグリオキシル酸に対するＥＤＤＳの異なるモル比が、以下の表に示されたように、テストされる。
【００９７】
【表１５】
2014528517.tif 000016
【００９８】
テストパネルは例１に記載したような、デスミアプロセス（表２）とイオン性の活性剤系に基づく活性化プロセス（表３）にかけられる。
次のパラメータが無電解銅浴における無電解めっきに適用された：
− Ｔ＝３８℃
− 空電解（dummy plating）：１０〜１５分
− 露出時間（exposition time）：１０分
− テスト材料：例１で既述のGX-92（短くデスミアされた：2’,4’,4’）とFR4に加えて、次の材料から作られたテストパネルが用いられた。
適用範囲と表面不活性化をテストするためのＡＢＳ（短くデスミアされた：2’,4’,2’）
バックライトテストのためのR1755C（デスミアされた：5’,10’,5’）
【００９９】
以下の表において、析出テストの結果が示される。
【表１６】
2014528517.tif 000017
【０１００】
浴安定性がすべての浴において１日後に低下している。翌日、水酸化銅の沈殿が生じる。浴安定性を増加するため、少なくとも１．１：１の銅に対するＥＤＤＳの比率が推奨される。しかし本実験は、基材への銅析出の品質に関するグリオキシル酸：ＥＤＤＳのモル比の影響を示している。
【０１０１】
テストは、グリオキシル酸の濃度の増加につれて銅析出の品質が低下することを示している。無電解銅浴におけるグリオキシル酸の濃度が高くなると銅−グリオキシル酸の複合物がＣｕ−ＥＤＤＳ複合物と競い合っておそらく形成され、グリオキシル酸も還元剤の代わりに錯化剤の一部を占める。
【０１０２】
グリオキシル酸の濃度は両方の部分（錯化剤と還元剤）を引き受けるのに十分高いけれども、銅−グリオキシル酸複合物での還元プロセスは阻害されているようである。銅−グリオキシル酸複合物の形成によって、銅被覆材料での表面不活性化と共に浴の不安定をもたらす。表面不活性化はここでは、銅表面が無電解銅めっきプロセスに対して不活性になることを意味し、無電解銅めっきプロセスが不動態化した表面で終了する。グリオキシル酸：ＥＤＤＳのモル比が４．６：１かそれ以上の場合、銅析出品質が低下する。最初の反応度、銅の適用範囲及び表面不活性化は、グリオキシル酸：ＥＤＤＳのモル比に依存する。
錯化剤は無電解銅めっきプロセスにおいて重要な役割を果たす。還元プロセスは全ての錯化剤で可能ではない。錯化剤ＥＤＤＳは銅と、容易に還元され得る複合物を形成する。析出品質（適用範囲、バックライト）は、４．６：１未満、特に３．６：１かそれ以下のグリオキシル酸：ＥＤＤＳの比で非常に良好である。
【０１０３】
６．例：チオカルボン酸での実験
チオカルボン酸のある場合とない場合でのＥＤＴＡとＥＤＤＳの比較
チオグリコール酸がチオカルボン酸として実験において用いられる。
【０１０４】
【表１７】
2014528517.tif 000018
【０１０５】
【表１８】
2014528517.tif 000019
【０１０６】
チオグリコール酸によって、無電解銅析出が暗い色になる。析出率は無電解銅浴にチオグリコール酸を用いることで低下する。
【０１０７】
７．例：異なる錯化剤を備えた銅浴を用いた、ガラス基材での銅析出
サンプル：スパッタリングされたＴｉ／Ｃｕシードを備えたガラス
【表１９】
2014528517.tif 000020
【０１０８】
【表２０】
2014528517.tif 000021
異なる錯化剤に対して得られた銅厚の結果は図４に示される。
【図１】
2014528517.tif 000022
【図２】
2014528517.tif 000023
【図３】
2014528517.tif 000024
【図４】
2014528517.tif 000025
【国際調査報告】
2014528517.tif 000026
2014528517.tif 000027
2014528517.tif 000028